(57)【要約】【課題】キャビティの内部と外部との導通性を確保することができるとともに、研磨時において第１基板での傷の発生を抑制して、機械的強度を確保できるパッケージの製造方法、パッケージ、圧電振動子、発振器、電子機器、及び電波時計を提供する。【解決手段】貫通孔２１，２２と金属ピン３７の芯材部３１との間にガラスフリット３８を充填する充填工程と、貫通孔２１，２２内に充填されたガラスフリット３８を焼成して、硬化させる焼成工程と、粒径が０．５μｍ〜５μｍの砥粒が分散された研磨剤を用いて、ベース基板用ウエハ４０におけるガラスフリット３８の充填領域を研磨して、金属ピン３７の芯材部３１を露出させる研磨工程と、を有し、焼成工程では、ガラスフリット３８の焼成温度を結晶化温度以上であって、５８０℃以下に設定することを特徴とする。【選択図】図１０
2013131854.tif 000002
【特許請求の範囲】
【請求項１】
互いに接合された複数の基板の間に形成されたキャビティ内に、電子部品を封入可能なパッケージの製造方法であって、
前記複数の基板のうち、ガラス材料からなる第１基板を厚さ方向に貫通し、前記キャビティの内側と前記複数の基板の外側とを導通させる貫通電極を形成する貫通電極形成工程を有し、
前記貫通電極形成工程は、
前記第１基板に貫通孔を形成する貫通孔形成工程と、
前記貫通孔内に金属ピンを挿入する金属ピン配置工程と、
前記貫通孔と前記金属ピンとの間にガラスフリットを充填する充填工程と、
前記貫通孔内に充填された前記ガラスフリットを焼成して、硬化させる焼成工程と、
粒径が０．５μｍ〜５μｍの砥粒が分散された研磨剤を用いて、前記第１基板表面における少なくとも前記ガラスフリットの充填領域を研磨して、前記金属ピンを露出させる研磨工程と、を有し、
前記焼成工程では、前記ガラスフリットの焼成温度を結晶化温度以上であって、５８０℃以下に設定することを特徴とするパッケージの製造方法。
【請求項２】
前記焼成工程では、前記焼成温度を高くするに従い前記ガラスフリットの焼成時間を短縮することを特徴とする請求項１記載のパッケージの製造方法。
【請求項３】
請求項１記載のパッケージの製造方法を用いて製造されたパッケージであって、
前記貫通電極は、
前記第１基板を厚さ方向に貫通する貫通孔内に配置された前記金属ピンと、
前記貫通孔と前記金属ピンとの間に形成されたガラス体と、を有し、
前記ガラス体は、ガラスフリットが結晶化されてなることを特徴とするパッケージ。
【請求項４】
請求項３記載のパッケージの前記キャビティ内に圧電振動片が気密封止されてなることを特徴とする圧電振動子。
【請求項５】
請求項４記載の前記圧電振動子が、発振子として集積回路に電気的に接続されていることを特徴とする発振器。
【請求項６】
請求項４記載の前記圧電振動子が、計時部に電気的に接続されていることを特徴とする電子機器。
【請求項７】
請求項４記載の前記圧電振動子が、フィルタ部に電気的に接続されていることを特徴とする電波時計。
【発明の詳細な説明】
【技術分野】
【０００１】
本発明は、パッケージの製造方法、パッケージ、圧電振動子、発振器、電子機器、及び電波時計に関する。
【背景技術】
【０００２】
近年、携帯電話や携帯情報端末機器には、時刻源や制御信号等のタイミング源、リファレンス信号源等として水晶等を利用した圧電振動子（パッケージ）が用いられている。この種の圧電振動子は様々なものが知られているが、その１つとして、表面実装（ＳＭＤ）型の圧電振動子が知られている。この種の圧電振動子は、例えば互いに接合されたガラス材料からなるベース基板及びリッド基板と、両基板の間に形成されたキャビティと、キャビティ内に気密封止された状態で収納された圧電振動片（電子部品）と、を備えている。
【０００３】
このような圧電振動子では、ベース基板に形成された貫通孔に貫通電極を形成し、この貫通電極によってキャビティ内の圧電振動片と、キャビティ外の外部電極とを電気的に接続している（例えば、特許文献１参照）。具体的に、特許文献１では、まずベース基板に貫通孔を形成し、ベース基板を熱軟化させた状態で貫通孔内に金属ピンを打ち込む方法が記載されている。しかしながら、この方法では、金属ピンと貫通孔との間隙を完全に塞ぐのが困難であり、キャビティ内の気密性を確保できないという問題がある。また、ベース基板上の全ての貫通孔に位置決めして金属ピンを打ち込むのは煩雑である。
【０００４】
そこで、近時では、貫通孔と金属ピンとの間隙にガラスフリットを充填し、このガラスフリットを焼成することで、ベース基板と金属ピンとを一体化させる技術が開発されている。
この場合、図１５（ａ）に示すように、まず平板状の土台部２０１と、土台部２０１の表面から法線方向に沿って立設される芯材部２０２と、を有する鋲体型の金属ピン２０３の芯材部２０２を、ベース基板２０４の貫通孔２０５内に挿入する。続いて、図１５（ｂ）に示すように、貫通孔２０５と芯材部２０２との間隙にペースト状のガラスフリット２０６を充填した後、充填したガラスフリット２０６を焼成する。これにより、図１５（ｃ）に示すように、ガラスフリット２０６が焼成されてなるガラス体２０７と、ベース基板２０４（貫通孔２０５）及び金属ピン２０３とが一体化する。その後、ベース基板２０４のうち、少なくとも土台部２０１側の表面を破線部Ｈまで研磨して土台部２０１を除去することで、貫通電極２１０を形成できる。よって、貫通孔２０５を塞ぐとともに、圧電振動片と外部電極との安定した導電性を確保することができると考えられる。
【先行技術文献】
【特許文献】
【０００５】
【特許文献１】特開２００２−１２４８４５号公報
【発明の概要】
【発明が解決しようとする課題】
【０００６】
ところで、上述した研磨時には、ベース基板２０４、及びガラス体２０７を一括して研磨する場合が生じる。この場合、ベース基板２０４、及びガラス体２０７はそれぞれ硬度が異なるため、ベース基板２０４の表面において、ベース基板２０４、及びガラス体２０７の間でそれぞれ研磨レートが異なる。具体的に、ガラス体２０７は、ベース基板２０４に比べて硬度が低く、研磨レートが大きいため、ベース基板２０４に比べて積極的に研磨されてしまう。その結果、図１５（ｄ）に示すように、ガラス体２０７の表面に凹み２０８が生じ、貫通電極２１０とベース基板２０４との間に段差が生じるという問題がある。
【０００７】
この場合には、貫通電極２１０の形成後、凹み２０８を有する貫通電極２１０を覆うように形成される電極膜に段切れ等が発生し、圧電振動片と電極膜との導通性が損なわれる可能性がある。なお、図１５（ｄ）ではベース基板２０４の土台部２０１側の面に凹み２０８が生じているが、凹み２０８はベース基板２０４における金属ピン２０３先端側の面にも生じ得る。すなわち、ベース基板２０４における金属ピン２０３先端側の面では、金属ピン２０３の先端面を露出させるために、ベース基板２０４及びガラス体２０７を一括して研磨するからである。
【０００８】
これに対して、ガラスフリット２０６を結晶化温度以上で焼成し、ガラス体２０７を結晶化させることが検討されている。この構成によれば、ガラス体２０７の硬度を高くできるので、ガラス体２０７とベース基板２０４との間で研磨レートのばらつきを抑えることができると考えられる。
しかしながら、上述した方法を採用した場合、ガラス体２０７を構成する結晶粒が研磨時に脱落し、研磨剤に混入される。そして、脱落した結晶粒が研磨剤の粒径（一般的に平均粒径が０．５μｍ〜５μｍ程度）よりも大きい場合には、研磨中に結晶粒がベース基板２０４等に接触してベース基板２０４等に傷が発生する虞がある。このような場合には、後工程において、ベース基板２０４の傷を起点にしてベース基板２０４の割れやクラックに繋がる虞がある。
【０００９】
そこで本発明は、このような事情に考慮してなされたもので、キャビティの内部と外部との導通性を確保することができるとともに、研磨時において第１基板への傷の発生を抑制して、機械的強度を確保できるパッケージの製造方法、パッケージ、圧電振動子、発振器、電子機器、及び電波時計を提供することを目的とする。
【課題を解決するための手段】
【００１０】
上述した課題を解決して、このような目的を達成するために、本発明のパッケージの製造方法は、互いに接合された複数の基板の間に形成されたキャビティ内に、電子部品を封入可能なパッケージの製造方法であって、前記複数の基板のうち、ガラス材料からなる第１基板を厚さ方向に貫通し、前記キャビティの内側と前記複数の基板の外側とを導通させる貫通電極を形成する貫通電極形成工程を有し、前記貫通電極形成工程は、前記第１基板に貫通孔を形成する貫通孔形成工程と、前記貫通孔内に金属ピンを挿入する金属ピン配置工程と、前記貫通孔と前記金属ピンとの間にガラスフリットを充填する充填工程と、前記貫通孔内に充填された前記ガラスフリットを焼成して、硬化させる焼成工程と、粒径が０．５μｍ〜５μｍの砥粒が分散された研磨剤を用いて、前記第１基板表面における少なくとも前記ガラスフリットの充填領域を研磨して、前記金属ピンを露出させる研磨工程と、を有し、前記焼成工程では、前記ガラスフリットの焼成温度を結晶化温度以上であって、５８０℃以下に設定することを特徴としている。
【００１１】
この構成によれば、まずガラスフリットを結晶化させることで、第１基板におけるガラスフリットの充填領域と、第１基板と、の硬度の差を縮小させることができるため、後の研磨工程において、ガラスフリットが焼成されてなるガラス体、及び第１基板の間での研磨レートの差を縮小できる。その結果、研磨工程後のガラス体に上述した凹みが発生するのを抑制できる。したがって、貫通電極を覆うように形成される電極膜に段切れが発生するのを抑制し、キャビティの内部と外部との導通性を確保できる。
【００１２】
特に、本発明の構成によれば、ガラスフリットの焼成温度を結晶化温度以上であって、５８０℃以下に設定することで、結晶粒の粗大化を抑え、結晶粒を後の研磨工程で用いる研磨剤の砥粒の粒径（０．５μｍから５μｍ）と同等に形成することができる。そのため、研磨工程時において、仮にガラス体を構成する結晶粒が脱落したとしても、ガラス体に大きな凹部が生じるのを抑制できる。また、脱落した研磨粒が研磨剤に混入されたとしても、結晶粒と第１基板との接触による第１基板への傷の発生を抑制できる。したがって、第１基板の傷を起点とした割れやクラックの発生を抑制でき、機械的強度が確保された信頼性の高いパッケージを提供できる。
【００１３】
また、前記焼成工程では、前記焼成温度を高くするに従い前記ガラスフリットの焼成時間を短縮することを特徴としている。
この構成によれば、焼成温度を高くするに従いガラスフリットの焼成時間を短縮するため、結晶粒の粗大化を確実に抑え、ガラスフリットの結晶粒を後の研磨工程で用いる研磨剤の砥粒の粒径（０．５μｍ〜５μｍ）と同等に形成することができる。
【００１４】
また、本発明のパッケージは、上記本発明のパッケージの製造方法を用いて製造されたパッケージであって、前記貫通電極は、前記第１基板を厚さ方向に貫通する貫通孔内に配置された前記金属ピンと、前記貫通孔と前記金属ピンとの間に形成されたガラス体と、を有し、前記ガラス体は、ガラスフリットが結晶化されてなることを特徴としている。
この構成によれば、上記本発明のパッケージの製造方法を用いて製造されているため、キャビティの内部と外部との導通性、及び機械的強度が確保された信頼性の高いパッケージを提供できる。
【００１５】
また、本発明に係る圧電振動子は、上記本発明のパッケージの前記キャビティ内に、圧電振動片が気密封止されてなることを特徴としている。
この構成によれば、上記本発明のパッケージを備えているので、キャビティの内部と外部との導通性及び機械的強度を確保して、特性及び信頼性に優れた圧電振動子を提供することができる。
【００１６】
また、本発明の発振器は、上記本発明の圧電振動子が、発振子として集積回路に電気的に接続されていることを特徴としている。
【００１７】
また、本発明の電子機器は、上記本発明の圧電振動子が、計時部に電気的に接続されていることを特徴としている。
【００１８】
また、本発明の電波時計は、上記本発明の圧電振動子が、フィルタ部に電気的に接続されていることを特徴としている。
【００１９】
本発明に係る発振器、電子機器及び電波時計においては、上記本発明の圧電振動子を備えているので、特性及び信頼性に優れた製品を提供できる。
【発明の効果】
【００２０】
本発明のパッケージの製造方法及びパッケージによれば、キャビティの内部と外部との導通性を確保することができるとともに、研磨時において第１基板への傷の発生を抑制して、機械的強度を確保できる。
また、本発明に係る圧電振動子によれば、上記本発明のパッケージを備えているので、キャビティの内部と外部との導通性及び機械的強度を確保して、特性及び信頼性に優れた圧電振動子を提供することができる。
本発明に係る発振器、電子機器及び電波時計においては、上記本発明の圧電振動子を備えているので、特性及び信頼性に優れた製品を提供できる。
【図面の簡単な説明】
【００２１】
【図１】本発明の実施形態における圧電振動子の外観斜視図である。
【図２】図１に示す圧電振動子の内部構成図であって、リッド基板を取り外した状態で圧電振動片を上方から見た図である。
【図３】図２に示すＡ−Ａ線に沿った圧電振動子の断面図である。
【図４】図１に示す圧電振動子の分解斜視図である。
【図５】圧電振動子の製造方法を示すフローチャートである。
【図６】圧電振動子の製造方法を説明するための工程図であって、ウエハ接合体の分解斜視図である。
【図７】ベース基板用ウエハの断面図であって、貫通孔形成工程及び金属ピン配置工程を説明するための工程図である。
【図８】金属ピンの斜視図である。
【図９】ベース基板用ウエハの断面図であって、充填工程を説明するための工程図である。
【図１０】ベース基板用ウエハの断面図であって、仮乾燥工程以降の工程を説明するための工程図である。
【図１１】ベース基板用ウエハの断面図であって、研磨工程を説明するための工程図である。
【図１２】本発明の一実施形態を示す図であって、発振器の構成図である。
【図１３】本発明の一実施形態を示す図であって、電子機器の構成図である。
【図１４】本発明の一実施形態を示す図であって、電波時計の構成図である。
【図１５】ベース基板の断面図であって、従来の貫通電極の形成方法を説明するための工程図である。
【発明を実施するための形態】
【００２２】
以下、図面に基づいて、本発明の実施形態を説明する。
（圧電振動子）
図１は、本実施形態における圧電振動子をリッド基板側から見た外観斜視図である。また図２は圧電振動子の内部構成図であって、リッド基板を取り外した状態で圧電振動片を上方から見た図ある。また、図３は図２に示すＡ−Ａ線に沿った圧電振動子の断面図であり、図４は圧電振動子の分解斜視図である。
図１〜図４に示すように、本実施形態の圧電振動子１は、ベース基板（第１基板）２及びリッド基板３が接合材２３を介して陽極接合された箱状のパッケージ１０と、パッケージ１０のキャビティＣ内に収納された圧電振動片（電子部品）５と、を備えた表面実装型の圧電振動子１である。そして、圧電振動片５とベース基板２の第１面２ａ（図３中下面）に設置された外部電極６，７とが、ベース基板２を貫通する一対の貫通電極８，９によって電気的に接続されている。
【００２３】
ベース基板２は、ガラス材料、例えばソーダ石灰ガラスからなる透明な絶縁基板で板状に形成されている。ベース基板２には、一対の貫通電極８，９が形成される一対の貫通孔２１，２２が形成されている。貫通孔２１，２２は、ベース基板２の第１面２ａから第２面２ｂ（図３中上面）に向かって漸次径が縮径した断面テーパ形状をなしている。
【００２４】
リッド基板３は、ベース基板２と同様に、ガラス材料、例えばソーダ石灰ガラスからなる透明の絶縁基板であり、ベース基板２に重ね合わせ可能な大きさの板状に形成されている。そして、リッド基板３の内面３ｂ（図３中下面）側には、圧電振動片５が収容される矩形状の凹部３ａが形成されている。この凹部３ａは、ベース基板２及びリッド基板３が重ね合わされたときに、圧電振動片５を収容するキャビティＣを形成する。そして、リッド基板３は、凹部３ａをベース基板２側に対向させた状態でベース基板２に対して接合材２３を介して陽極接合されている。すなわち、リッド基板３の内面３ｂ側は、中央部に形成された凹部３ａと、凹部３ａの周囲に形成され、ベース基板２との接合面となる額縁領域３ｃとを構成している。
【００２５】
圧電振動片５は、水晶、タンタル酸リチウムやニオブ酸リチウム等の圧電材料から形成された音叉型の振動片であり、所定の電圧が印加されたときに振動するものである。
この圧電振動片５は、平行に配置された一対の振動腕部２４，２５と、一対の振動腕部２４，２５の基端側を一体的に固定する基部２６と、からなる音叉型に形成されている。圧電振動片５の外表面上のうち、振動腕部２４，２５には、振動腕部２４，２５を振動させる図示しない一対の第１の励振電極と第２の励振電極とからなる励振電極が形成され、基部２６には第１の励振電極及び第２の励振電極と後述する引き回し電極２７，２８とを電気的に接続する一対のマウント電極が形成されている（何れも不図示）。
【００２６】
このように構成された圧電振動片５は、図２，図３に示すように、金等のバンプＢを利用して、ベース基板２の第２面２ｂに形成された引き回し電極２７，２８上にバンプ接合されている。より具体的には、圧電振動片５の第１の励振電極が、一方のマウント電極及びバンプＢを介して一方の引き回し電極２７上にバンプ接合され、第２の励振電極が他方のマウント電極及びバンプＢを介して他方の引き回し電極２８上にバンプ接合されている。これにより、圧電振動片５は、ベース基板２の第２面２ｂから浮いた状態で支持されるとともに、各マウント電極と引き回し電極２７，２８とがそれぞれ電気的に接続された状態となる。
【００２７】
外部電極６，７は、ベース基板２の第１面２ａにおける長手方向の両側に設置されており、各貫通電極８，９及び各引き回し電極２７，２８を介して圧電振動片５に電気的に接続されている。より具体的には、一方の外部電極６は、一方の貫通電極８及び一方の引き回し電極２７を介して圧電振動片５の一方のマウント電極に電気的に接続されている。また、他方の外部電極７は、他方の貫通電極９及び他方の引き回し電極２８を介して、圧電振動片５の他方のマウント電極に電気的に接続されている。
【００２８】
貫通電極８，９は、焼成によって貫通孔２１，２２に対して一体的に固定されたガラス体３２及び芯材部３１によって形成されたものであり、貫通孔２１，２２を完全に塞いでキャビティＣ内の気密を維持しているとともに、外部電極６，７と引き回し電極２７，２８とを導通させる役割を担っている。具体的に、一方の貫通電極８は、外部電極６と基部２６との間で引き回し電極２７の下方に位置しており、他方の貫通電極９は、外部電極７と振動腕部２５との間で引き回し電極２８の下方に位置している。
【００２９】
ガラス体３２は、ペースト状のガラスフリット３８（図９参照）が焼成されたものである。具体的に、ガラス体３２は、平均粒径が３μｍ程度の結晶粒からなり、両端が平坦で且つベース基板２と略同じ厚みの円筒状に形成されている。そして、ガラス体３２の中心には、芯材部３１がガラス体３２の中心孔を貫通するように配されている。また、本実施形態では貫通孔２１，２２の形状に合わせて、ガラス体３２の外形が円錐台状（断面テーパ状）となるように形成されている。そして、このガラス体３２は、貫通孔２１，２２内に埋め込まれた状態で焼成されており、これら貫通孔２１，２２に対して強固に固着されている。
【００３０】
上述した芯材部３１は、金属材料により円柱状に形成された導電性の芯材であり、ガラス体３２と同様に両端が平坦で、かつベース基板２の厚みと略同じ厚さとなるように形成されている。なお、貫通電極８，９が完成品として形成された場合には、上述したように芯材部３１は、円柱状でベース基板２の厚さと同じ厚さとなるように形成されているが、製造過程では、後述する図８に示すように、芯材部３１の一方の端部に連結された平板状の土台部３６とともに鋲体型の金属ピン３７を形成している。
【００３１】
リッド基板３の内面３ｂ全体には、陽極接合用の接合材２３が形成されている。具体的に、接合材２３は、額縁領域３ｃ及び凹部３ａの内面全体に亘って形成されている。本実施形態の接合材２３はＳｉ膜で形成されているが、接合材２３をＡｌで形成することも可能である。なお接合材２３として、ドーピング等により低抵抗化したＳｉバルク材を可能することも可能である。そして後述するように、この接合材２３とベース基板２とが陽極接合され、キャビティＣが真空封止されている。
【００３２】
このように構成された圧電振動子１を作動させる場合には、ベース基板２に形成された外部電極６，７に対して、所定の駆動電圧を印加する。これにより、圧電振動片５の各励振電極に電流を流すことができ、一対の振動腕部２４，２５を接近・離間させる方向に所定の周波数で振動させることができる。そして、この一対の振動腕部２４，２５の振動を利用して、時刻源、制御信号のタイミング源やリファレンス信号源等として利用することができる。
【００３３】
（圧電振動子の製造方法）
次に、上述した圧電振動子の製造方法について説明する。図５は、本実施形態に係る圧電振動子の製造方法のフローチャートである。図６は、ウエハ接合体の分解斜視図である。以下には、複数のベース基板２が連なるベース基板用ウエハ４０と、複数のリッド基板３が連なるリッド基板用ウエハ５０と、の間に複数の圧電振動片５を封入してウエハ接合体６０を形成し、ウエハ接合体６０を切断することにより複数の圧電振動子１を同時に製造する方法について説明する。なお、図６に示す破線Ｍは、切断工程で切断する切断線を図示したものである。
図５に示すように、本実施形態に係る圧電振動子の製造方法は、主に、圧電振動片作製工程（Ｓ１０）と、リッド基板用ウエハ作製工程（Ｓ２０）と、ベース基板用ウエハ作製工程（Ｓ３０）と、組立工程（Ｓ５１以下）と、を有している。そのうち、圧電振動片作製工程（Ｓ１０）、リッド基板用ウエハ作製工程（Ｓ２０）及びベース基板用ウエハ作製工程（Ｓ３０）は、並行して実施することが可能である。
【００３４】
初めに、圧電振動片作製工程（Ｓ１０）を行って図１〜図４に示す圧電振動片５を作製する。また、圧電振動片５を作製した後、共振周波数の粗調を行っておく。なお、共振周波数をより高精度に調整する微調に関しては、マウント後に行う。
【００３５】
（リッド基板用ウエハ作製工程）
次に、図５，図６に示すように、後にリッド基板３となるリッド基板用ウエハ５０を、陽極接合を行う直前の状態まで作製するリッド基板用ウエハ作製工程を行う（Ｓ２０）。具体的には、ソーダ石灰ガラスを所定の厚さまで研磨加工して洗浄した後に、エッチング等により最表面の加工変質層を除去した円板状のリッド基板用ウエハ５０を形成する（Ｓ２１）。次いで、リッド基板用ウエハ５０の第１面５０ａ（図６における下面）に、エッチング等により行列方向にキャビティＣ用の凹部３ａを複数形成する凹部形成工程を行う（Ｓ２２）。
そして、後述するベース基板用ウエハ４０との間の気密性を確保するために、ベース基板用ウエハ４０との接合面となるリッド基板用ウエハ５０の第１面５０ａ側を少なくとも研磨する研磨工程（Ｓ２３）を行い、第１面５０ａを鏡面加工する。
次に、リッド基板用ウエハ５０の第１面５０ａ全体（ベース基板用ウエハ４０との接合面及び凹部３ａの内面）に接合材２３を形成する接合材形成工程（Ｓ２４）を行う。なお、接合材２３の形成は、スパッタやＣＶＤ等の成膜方法によって行うことができる。
以上により、リッド基板用ウエハ作製工程（Ｓ２０）が終了する。
【００３６】
（ベース基板用ウエハ作製工程）
上述した工程と同時或いは前後のタイミングで、後にベース基板２となるベース基板用ウエハ４０を、陽極接合を行う直前の状態まで作製するベース基板用ウエハ作製工程を行う（Ｓ３０）。まず、ソーダ石灰ガラスを所定の厚さまで研磨加工して洗浄した後に、エッチング等により最表面の加工変質層を除去した円板状のベース基板用ウエハ４０を形成する（Ｓ３１）。
【００３７】
（貫通電極形成工程）
次いで、ベース基板用ウエハ４０を厚さ方向に貫通し、キャビティＣの内側と圧電振動子１の外側とを導通する貫通電極８，９（図３参照）を形成する貫通電極形成工程（Ｓ３２）を行う。以下に、貫通電極形成工程（Ｓ３２）について詳細を説明する。図７はベース基板用ウエハの断面図であって、貫通孔形成工程及び金属ピン配置工程を説明するための工程図である。
貫通電極形成工程（Ｓ３２）では、まず図７に示すように、ベース基板用ウエハ４０を貫通する一対の貫通孔２１，２２を複数形成する貫通孔形成工程（Ｓ３３）を行う。具体的には、プレス加工等によりベース基板用ウエハ４０の第１面４０ａから凹部を形成した後、少なくともベース基板用ウエハ４０の第２面４０ｂ側から破線部Ｔ１まで研磨することで、凹部を貫通させ、貫通孔２１，２２を形成することができる。これにより、ベース基板用ウエハ４０（ベース基板２）の第２面４０ｂ側から第１面４０ａ側に向かって漸次内径が大きくなるように貫通孔２１，２２を形成することができる。
【００３８】
続いて、貫通孔形成工程（Ｓ３３）で形成された複数の貫通孔２１，２２内に、金属ピン３７の芯材部３１を配置する金属ピン配置工程を行う（Ｓ３４）。図８は金属ピンの斜視図である。
図８に示すように、金属ピン３７は、平板状の土台部３６と、土台部３６上から土台部３６の表面に略直交する方向に沿ってベース基板用ウエハ４０の厚さよりも僅かに短い長さで形成されるとともに、先端が平坦に形成された芯材部３１と、を有している。
【００３９】
そして、図７（ｂ）に示すように、貫通孔２１，２２の小径側（ベース基板用ウエハ４０の第２面４０ｂ側）から金属ピン３７の芯材部３１を挿入する。この時、上述した金属ピン３７の土台部３６の表面がベース基板用ウエハ４０の第２面４０ｂに接触するまで、芯材部３１を挿入する。ここで、芯材部３１の軸方向と貫通孔２１，２２の軸方向とを略一致するように金属ピン３７を貫通孔２１，２２内に配置する必要がある。しかしながら、土台部３６上に芯材部３１が形成された金属ピン３７を利用するため、土台部３６をベース基板用ウエハ４０に接触させるまで押し込むだけの簡単な作業で、芯材部３１の軸方向と貫通孔２１，２２の軸方向とを略一致させることができる。したがって、金属ピン配置工程（Ｓ３４）時における作業性を向上することができる。
【００４０】
（充填工程）
図９はベース基板用ウエハの断面図であって、充填工程を説明するための工程図である。
図９（ａ）に示すように、金属ピン３７がセットされたベース基板用ウエハ４０を真空印刷装置内に搬送し、貫通孔２１，２２内にペースト状のガラスフリット３８を充填する充填工程（Ｓ３５）を行う。なお、本実施形態で用いるガラスフリット３８は、粉末状のガラス粒子と、有機溶剤とエチルセルロース等からなるバインダと、が主に配合されてなるペースト材である。
【００４１】
充填工程（Ｓ３５）では、ベース基板用ウエハ４０を表裏反転して第１面４０ａを上向きにし、スキージ４５を第１面４０ａに沿って走査して、ガラスフリット３８をベース基板用ウエハ４０の第１面４０ａ側から塗布する。このとき、本実施形態では、貫通孔２１，２２の大径側からガラスフリット３８を充填することで、貫通孔２１，２２と金属ピン３７との間隙に容易にガラスフリット３８を充填できる（図９（ｂ）参照）。
これにより、ガラスフリット３８は、貫通孔２１，２２の第１面４０ａ側から進入し、貫通孔２１，２２と金属ピン３７の芯材部３１との間隙に充填される。
【００４２】
図１０は、ベース基板用ウエハの断面図であって、仮乾燥工程から焼成工程までを説明するための工程図である。
次に、図１０（ａ）に示すように、充填工程（Ｓ３５）で埋め込んだガラスフリット３８を仮乾燥させる（Ｓ３６：仮乾燥工程）。具体的には、ガラスフリット３８が充填されたベース基板用ウエハ４０を、乾燥炉内に搬送する。そして、乾燥炉内を例えば大気圧雰囲気下で８０℃程度に保持し、ベース基板用ウエハ４０を３０分程度乾燥させる。
【００４３】
ここで、ガラスフリット３８に配合されている有機溶剤の沸点は８５℃より低い。したがって、仮乾燥工程（Ｓ３６）において、ガラスフリット３８に配合される有機溶剤が蒸発して除去される。一方、ガラスフリット３８に含まれるガラス粒子の軟化点は、一般的に約５００℃程度であり、仮乾燥工程（Ｓ３６）の温度である８５℃よりもはるかに高い。そのため、仮乾燥工程（Ｓ３６）ではガラスフリット３８は溶融しない。また、ガラスフリット３８に配合されたバインダ（エチルセルロース）の沸点は約３５０℃程度と仮乾燥工程（Ｓ３６）での温度よりもはるかに高い。そのため、仮乾燥工程（Ｓ３６）においてバインダが蒸発することもない。
上述したように、この時点では、ガラスフリット３８のガラス粒子は溶融していないので、ガラス粒子間には間隙が存在している。そのため、有機溶剤が蒸発することにより発生したガスは、ガラス粒子間の間隙を流通してガラスフリット３８外へ放出されることになる（図１０（ａ）中矢印参照）。よって、焼成工程（Ｓ３８）時前に有機溶剤を効果的に除去できるため、焼成工程（Ｓ３８）時に有機溶剤が蒸発して発生するガスを抑制できる。
【００４４】
次に、図１０（ｂ）に示すように、ガラスフリット３８内に含まれるバインダを除去する脱バインダ工程を行う（Ｓ３７）。具体的には、仮乾燥工程（Ｓ３６）を終えたベース基板用ウエハ４０を加熱炉のチャンバー内に移し、加熱炉内を例えば大気雰囲気下で４２０℃程度に保持し、ベース基板用ウエハ４０を１時間程度加熱する。このように、脱バインダ工程（Ｓ３７）において、加熱炉内の温度をバインダの沸点よりも高く、ガラス粒子の軟化点よりも低く設定することで、ガラス粒子を溶融させずにバインダを蒸発させることができる。これにより、バインダが蒸発して発生するガスが、ガラス粒子間の間隙を流通してガラスフリット３８外へ効率的に放出される（図１０（ｂ）中矢印参照）。このように、後述する焼成工程（Ｓ３８）時前にバインダを効果的に除去できるため、焼成工程（Ｓ３８）時にバインダが蒸発して発生するガスを抑制できる。
【００４５】
そして、図１０（ｃ）に示すように、最後に脱バインダ工程（Ｓ３７）を終えたベース基板用ウエハ４０を焼成炉のチャンバー内に移し、ガラスフリット３８中に含まれるガラス粒子を焼成してガラス体３２（図３参照）を形成する焼成工程（Ｓ３８）を行う。
【００４６】
本実施形態の焼成工程（Ｓ３８）では、焼成炉内を減圧した状態でガラスフリット３８を焼成する減圧焼成を行う。本実施形態の焼成工程では、ガラスフリット３８（ガラス粒子）の焼成温度を、結晶化温度（本実施形態の場合は５５０℃程度）以上であって５８０℃以下に設定し、ガラスフリット３８を結晶化させる。また、焼成工程（Ｓ３８）におけるガラスフリット３８の焼成時間は、例えば焼成温度が５５０℃の場合に１８０分、焼成温度が５８０℃の場合に１３０分に設定しており、焼成温度を高くするに従い焼成時間を短縮するように設定している。なお、本実施形態では、焼成温度を５８０℃程度、焼成時間を１３０分程度に設定して焼成工程（Ｓ３８）を行った。
【００４７】
ところで、焼成温度を５８０℃よりも高く設定する場合には、それに応じて焼成時間を短縮することができるものの、ガラスフリット３８の結晶粒同士が結合して粗大化するという問題がある。具体的に、焼成温度を６１０℃程度、焼成時間を３０分程度に設定した場合には、ガラスフリット３８の結晶粒は最大粒径で３０μｍ程度まで粗大化する。すると、後の研磨工程（Ｓ３９）において、結晶粒が脱落した場合にガラス体３２に大きな凹部が生じる虞がある。また、脱落した結晶粒が研磨剤内に混入された場合に、ベース基板用ウエハ４０に接触してベース基板用ウエハ４０に傷が発生する虞がある。
これに対して、本実施形態のようにガラスフリット３８の焼成温度を５８０℃以下に設定することで、ガラスフリット３８の結晶粒の粗大化を抑えることができる。その結果、平均粒径が３μｍ程度の結晶粒が、貫通孔２１，２２内に均一に充填されてなるガラス体３２を得ることができる。
【００４８】
また、焼成温度を５８０℃よりも高温（例えば、６１０℃程度）に設定すると、ベース基板用ウエハ４０が屈伏点に到達し、ベース基板用ウエハ４０が変形する虞があるため好ましくない。
これに対して、本実施形態によれば、ベース基板用ウエハ４０の屈伏点（例えば、６１０℃程度）以下に焼成温度を設定することで、ベース基板用ウエハ４０の変形を抑えた上でガラスフリット３８を結晶化できる。
【００４９】
さらに、焼成時において、貫通孔２１，２２内部に充填されたガラスフリット３８は、外側から温度が上昇するため、ガラスフリット３８の外側（貫通孔２１，２２の開口部側）から内部に向かって焼成が進行する。この場合、焼成温度を５８０℃よりも高温（例えば、６１０℃程度）に設定すると、ガラスフリット３８のガラス粒子間に混入している空気等が放出される前に、ガラスフリット３８の外側が焼成されてしまう。その結果、ガラスフリット３８の外部へ放出されなかった空気等が、焼成されたガラス体３２内に比較的大きなボイドとなって残存する虞がある。
これに対して、本実施形態によれば、結晶化温度のうち、比較的低い温度範囲で焼成を行うので、ガラスフリット３８の外側が焼成される前に、ガラスフリット３８内のガラス粒子間に混入している空気を放出しながらガラスフリット３８を焼成できる。したがって、ガラス体３２内におけるボイドを縮小することができ、貫通孔２１，２２と芯材部３１との間に緻密なガラス体３２を形成できる。
【００５０】
図１１は、ベース基板用ウエハの断面図であって、研磨工程を説明するための工程図である。
次に、図１１（ａ）に示すように、焼成後にベース基板用ウエハ４０の第２面４０ｂ側を研磨して金属ピン３７の土台部３６を除去する研磨工程を行う（Ｓ３９）。これにより、ガラス体３２及び芯材部３１を位置決めさせる役割を果たしていた土台部３６を除去することができ、芯材部３１のみをガラス体３２の内部に取り残すことができる。
続いて、土台部３６が除去されたベース基板用ウエハ４０の第１面４０ａ側を研磨して芯材部３１の先端を露出させる。その結果、ガラス体３２と芯材部３１とが一体的に固定された一対の貫通電極８，９を複数得ることができる（図１１（ｂ）参照）。なお、土台部３６を除去した後、ベース基板用ウエハ４０を両面研磨しても構わない。
【００５１】
ここで、上述した研磨工程（Ｓ３９）で用いる研磨剤としては、ガラス面の研磨に一般的に使用される酸化セリウム等の砥粒（例えば、平均粒径が０．５μｍ〜５μｍ程度）を水中に分散させたスラリー状のものが好適に用いられている。また、研磨パッドとしては、例えば不織布やスエード状の研磨布であるセリウムパッド等が好適に用いられる。
そして、研磨工程（Ｓ３９）では、研磨パッドとベース基板用ウエハ４０との間に研磨剤を供給しながら、研磨パッドとベース基板用ウエハ４０とを相対的に回転、移動させることで、ベース基板用ウエハ４０を研磨する。
【００５２】
ところで、上述した研磨工程（Ｓ３９）では、第１面４０ａ側及び第２面４０ｂ側のそれぞれで、ベース基板用ウエハ４０と、ベース基板用ウエハ４０のうちガラスフリット３８（ガラス体３２）の充填領域（例えば貫通孔２１，２２に位置する部分）と、が同一の研磨面に配置され、両者を一括して研磨する場合が生じる。
このような場合に、本実施形態では、上述したように焼成工程（Ｓ３８）において、ガラスフリット３８を結晶化させているため、ベース基板用ウエハ４０におけるガラスフリット３８（ガラス体３２）の充填領域と、ベース基板用ウエハ４０と、の硬度の差を縮小させることができる。そのため、研磨工程（Ｓ３９）において、ガラス体３２、及びベース基板用ウエハ４０の間での研磨レートの差を縮小して、ガラス体３２、及びベース基板用ウエハ４０を同等の研磨レートで均一に研磨できる。
【００５３】
次に、ベース基板用ウエハ４０の第２面４０ｂに導電性材料をパターニングして、引き回し電極形成工程を行う（Ｓ４０）。このようにして、ベース基板用ウエハ作製工程（Ｓ３０）が終了する。
【００５４】
（組立工程）
次に、図５，６に示すように、ベース基板用ウエハ作製工程（Ｓ３０）で作製されたベース基板用ウエハ４０の各引き回し電極２７，２８上に、圧電振動片作製工程（Ｓ１０）で作製された圧電振動片５を、それぞれ金等のバンプＢを介してマウントする（Ｓ５１）。そして、上述した各ウエハ４０，５０の作製工程で作製されたベース基板用ウエハ４０及びリッド基板用ウエハ５０を重ね合わせる、重ね合わせ工程を行う（Ｓ５２）。具体的には、図示しない基準マーク等を指標としながら、両ウエハ４０，５０を正しい位置にアライメントする。これにより、マウントされた圧電振動片５が、リッド基板用ウエハ５０に形成された凹部３ａとベース基板用ウエハ４０とで囲まれるキャビティＣ内に収納された状態となる。
【００５５】
重ね合わせ工程（Ｓ５２）後、重ね合わせた２枚のウエハ４０，５０を図示しない陽極接合装置に入れ、図示しない保持機構によりウエハの外周部分をクランプした状態で、所定の温度雰囲気で所定の電圧を印加して陽極接合する接合工程を行う（Ｓ５３）。
その後、一対の貫通電極８，９にそれぞれ電気的に接続された一対の外部電極６，７を形成し（Ｓ５４）、圧電振動子１の周波数を微調整する（Ｓ５５）。そして、接合されたウエハ接合体６０を切断線Ｍに沿って切断する個片化工程（Ｓ５６）を行う。
【００５６】
そして、電気特性検査工程（Ｓ５７）では、圧電振動子１の共振周波数や共振抵抗値、ドライブレベル特性（共振周波数及び共振抵抗値の励振電力依存性）等を測定してチェックする。また、絶縁抵抗特性等も併せてチェックする。最後に、圧電振動子１の外観検査を行って、寸法や品質等を最終的にチェックする。
以上により、圧電振動子１が完成する。
【００５７】
このように、本実施形態では、焼成工程（Ｓ３８）において、ガラスフリット３８を結晶化させる構成とした。
この構成によれば、ガラスフリット３８を結晶化させることで、ベース基板用ウエハ４０との硬度の差を縮小させることができるため、後の研磨工程（Ｓ３９）において、ガラス体３２、及びベース基板用ウエハ４０の間での研磨レートの差を縮小できる。その結果、研磨工程（Ｓ３９）後のガラス体３２に凹み２０８（図１５参照）が発生するのを抑制できる。したがって、貫通電極８，９を覆うように形成される電極膜（外部電極６，７や引き回し電極２７，２８）に段切れが発生するのを抑制し、キャビティＣの内部と外部との導通性を確保できる。
【００５８】
特に、本実施形態では、ガラスフリット３８の焼成温度を結晶化温度以上であって、５８０℃以下に設定することで、結晶粒の粗大化を抑え、結晶粒を後の研磨工程（Ｓ３９）で用いる研磨剤の砥粒の粒径（０．５μｍから５μｍ）と同等に形成することができる。そのため、研磨工程（Ｓ３９）時において、仮にガラス体３２を構成する結晶粒が脱落したとしても、ガラス体３２に大きな凹部が生じるのを抑制できる。また、脱落した研磨粒が研磨剤に混入されたとしても、結晶粒とベース基板用ウエハ４０との接触によるベース基板用ウエハ４０への傷の発生を抑制できる。したがって、ベース基板用ウエハ４０の傷を起点とした割れやクラックの発生を抑制でき、機械的強度が確保された信頼性の高いパッケージ１０を提供できる。なお、ガラス体３２の結晶粒は、全体が研磨剤の砥粒の粒径よりも小さい方が好ましいが、一部が多少大きくても影響はない。
【００５９】
また、本実施形態では、焼成温度を高くするに従いガラスフリット３８の焼成時間を短縮するため、結晶粒の粗大化を確実に抑えることができる。
【００６０】
このように、キャビティＣの内部と外部との導通性、及び機械的強度が確保された信頼性の高いパッケージ１０を備えているので、特性及び信頼性の高い圧電振動子１を提供することができる。
【００６１】
（発振器）
次に、本発明に係る発振器の一実施形態について、図１２を参照しながら説明する。
本実施形態の発振器１００は、図１２に示すように、圧電振動子１を、集積回路１０１に電気的に接続された発振子として構成したものである。この発振器１００は、コンデンサ等の電子部品１０２が実装された基板１０３を備えている。基板１０３には、発振器用の上述した集積回路１０１が実装されており、この集積回路１０１の近傍に、圧電振動子１の圧電振動片５が実装されている。これら電子部品１０２、集積回路１０１及び圧電振動子１は、図示しない配線パターンによってそれぞれ電気的に接続されている。なお、各構成部品は、図示しない樹脂によりモールドされている。
【００６２】
このように構成された発振器１００において、圧電振動子１に電圧を印加すると、この圧電振動子１内の圧電振動片５が振動する。この振動は、圧電振動片５が有する圧電特性により電気信号に変換されて、集積回路１０１に電気信号として入力される。入力された電気信号は、集積回路１０１によって各種処理がなされ、周波数信号として出力される。これにより、圧電振動子１が発振子として機能する。
また、集積回路１０１の構成を、例えば、ＲＴＣ（リアルタイムクロック）モジュール等を要求に応じて選択的に設定することで、時計用単機能発振器等の他、当該機器や外部機器の動作日や時刻を制御したり、時刻やカレンダー等を提供したりする機能を付加することができる。
【００６３】
上述したように、本実施形態の発振器１００によれば、上述した圧電振動子１を備えているので、特性及び信頼性に優れた発振器１００を提供できる。さらにこれに加え、長期にわたって安定した高精度な周波数信号を得ることができる。
【００６４】
（電子機器）
次に、本発明に係る電子機器の一実施形態について、図１３を参照して説明する。なお電子機器として、上述した圧電振動子１を有する携帯情報機器１１０を例にして説明する。始めに本実施形態の携帯情報機器１１０は、例えば、携帯電話に代表されるものであり、従来技術における腕時計を発展、改良したものである。外観は腕時計に類似し、文字盤に相当する部分に液晶ディスプレイを配し、この画面上に現在の時刻等を表示させることができるものである。また、通信機として利用する場合には、手首から外し、バンドの内側部分に内蔵されたスピーカ及びマイクロフォンによって、従来技術の携帯電話と同様の通信を行うことが可能である。しかしながら、従来の携帯電話と比較して、格段に小型化及び軽量化されている。
【００６５】
（携帯情報機器）
次に、本実施形態の携帯情報機器１１０の構成について説明する。この携帯情報機器１１０は、図１３に示すように、圧電振動子１と、電力を供給するための電源部１１１とを備えている。電源部１１１は、例えば、リチウム二次電池からなっている。この電源部１１１には、各種制御を行う制御部１１２と、時刻等のカウントを行う計時部１１３と、外部との通信を行う通信部１１４と、各種情報を表示する表示部１１５と、それぞれの機能部の電圧を検出する電圧検出部１１６とが並列に接続されている。そして、電源部１１１によって、各機能部に電力が供給されるようになっている。
【００６６】
制御部１１２は、各機能部を制御して音声データの送信及び受信、現在時刻の計測や表示等、システム全体の動作制御を行う。また、制御部１１２は、予めプログラムが書き込まれたＲＯＭと、このＲＯＭに書き込まれたプログラムを読み出して実行するＣＰＵと、このＣＰＵのワークエリアとして使用されるＲＡＭ等と、を備えている。
【００６７】
計時部１１３は、発振回路、レジスタ回路、カウンタ回路及びインターフェース回路等を内蔵する集積回路と、圧電振動子１とを備えている。圧電振動子１に電圧を印加すると圧電振動片５が振動し、この振動が水晶の有する圧電特性により電気信号に変換されて、発振回路に電気信号として入力される。発振回路の出力は二値化され、レジスタ回路とカウンタ回路とにより計数される。そして、インターフェース回路を介して、制御部１１２と信号の送受信が行われ、表示部１１５に、現在時刻や現在日付或いはカレンダー情報等が表示される。
【００６８】
通信部１１４は、従来の携帯電話と同様の機能を有し、無線部１１７、音声処理部１１８、切替部１１９、増幅部１２０、音声入出力部１２１、電話番号入力部１２２、着信音発生部１２３及び呼制御メモリ部１２４を備えている。
無線部１１７は、音声データ等の各種データを、アンテナ１２５を介して基地局と送受信のやりとりを行う。音声処理部１１８は、無線部１１７又は増幅部１２０から入力された音声信号を符号化及び複号化する。増幅部１２０は、音声処理部１１８又は音声入出力部１２１から入力された信号を、所定のレベルまで増幅する。音声入出力部１２１は、スピーカやマイクロフォン等からなり、着信音や受話音声を拡声したり、音声を集音したりする。
【００６９】
また、着信音発生部１２３は、基地局からの呼び出しに応じて着信音を生成する。切替部１１９は、着信時に限って、音声処理部１１８に接続されている増幅部１２０を着信音発生部１２３に切り替えることによって、着信音発生部１２３において生成された着信音が増幅部１２０を介して音声入出力部１２１に出力される。
なお、呼制御メモリ部１２４は、通信の発着呼制御に係るプログラムを格納する。また、電話番号入力部１２２は、例えば、０から９の番号キー及びその他のキーを備えており、これら番号キー等を押下することにより、通話先の電話番号等が入力される。
【００７０】
電圧検出部１１６は、電源部１１１によって制御部１１２等の各機能部に対して加えられている電圧が、所定の値を下回った場合に、その電圧降下を検出して制御部１１２に通知する。このときの所定の電圧値は、通信部１１４を安定して動作させるために必要な最低限の電圧として予め設定されている値であり、例えば、３Ｖ程度となる。電圧検出部１１６から電圧降下の通知を受けた制御部１１２は、無線部１１７、音声処理部１１８、切替部１１９及び着信音発生部１２３の動作を禁止する。特に、消費電力の大きな無線部１１７の動作停止は、必須となる。さらに、表示部１１５に、通信部１１４が電池残量の不足により使用不能になった旨が表示される。
【００７１】
すなわち、電圧検出部１１６と制御部１１２とによって、通信部１１４の動作を禁止し、その旨を表示部１１５に表示することができる。この表示は、文字メッセージであっても良いが、より直感的な表示として、表示部１１５の表示面の上部に表示された電話アイコンに、×（バツ）印を付けるようにしても良い。
なお、通信部１１４の機能に係る部分の電源を、選択的に遮断することができる電源遮断部１２６を備えることで、通信部１１４の機能をより確実に停止することができる。
【００７２】
上述したように、本実施形態の携帯情報機器１１０によれば、上述した圧電振動子１を備えているので、特性及び信頼性に優れた携帯情報機器１１０を提供できる。さらにこれに加え、長期にわたって安定した高精度な時計情報を表示することができる。
【００７３】
（電波時計）
次に、本発明に係る電波時計の一実施形態について、図１４を参照して説明する。
本実施形態の電波時計１３０は、図１４に示すように、フィルタ部１３１に電気的に接続された圧電振動子１を備えたものであり、時計情報を含む標準の電波を受信して、正確な時刻に自動修正して表示する機能を備えた時計である。
日本国内には、福島県（４０ｋＨｚ）と佐賀県（６０ｋＨｚ）とに、標準の電波を送信する送信所（送信局）があり、それぞれ標準電波を送信している。４０ｋＨｚ若しくは６０ｋＨｚのような長波は、地表を伝播する性質と、電離層と地表とを反射しながら伝播する性質とを併せもつため、伝播範囲が広く、上述した２つの送信所で日本国内を全て網羅している。
【００７４】
以下、電波時計１３０の機能的構成について詳細に説明する。
アンテナ１３２は、４０ｋＨｚ若しくは６０ｋＨｚの長波の標準電波を受信する。長波の標準電波は、タイムコードと呼ばれる時刻情報を、４０ｋＨｚ若しくは６０ｋＨｚの搬送波にＡＭ変調をかけたものである。受信された長波の標準電波は、アンプ１３３によって増幅され、複数の圧電振動子１を有するフィルタ部１３１によって濾波、同調される。  本実施形態における圧電振動子１は、上述した搬送周波数と同一の４０ｋＨｚ及び６０ｋＨｚの共振周波数を有する水晶振動子部１３８、１３９をそれぞれ備えている。
【００７５】
さらに、濾波された所定周波数の信号は、検波、整流回路１３４により検波復調される。続いて、波形整形回路１３５を介してタイムコードが取り出され、ＣＰＵ１３６でカウントされる。ＣＰＵ１３６では、現在の年、積算日、曜日、時刻等の情報を読み取る。読み取られた情報は、ＲＴＣ１３７に反映され、正確な時刻情報が表示される。
搬送波は、４０ｋＨｚ若しくは６０ｋＨｚであるから、水晶振動子部１３８、１３９は、上述した音叉型の構造を持つ振動子が好適である。
【００７６】
なお、上述の説明は、日本国内の例で示したが、長波の標準電波の周波数は、海外では異なっている。例えば、ドイツでは７７．５ＫＨｚの標準電波が用いられている。従って、海外でも対応可能な電波時計１３０を携帯機器に組み込む場合には、さらに日本の場合とは異なる周波数の圧電振動子１を必要とする。
【００７７】
上述したように、本実施形態の電波時計１３０によれば、上述した圧電振動子１を備えているので、特性及び信頼性に優れた電波時計１３０を提供できる。さらにこれに加え、長期にわたって安定して高精度に時刻をカウントすることができる。
【００７８】
なお、本発明の技術範囲は上述した実施の形態に限定されるものではなく、本発明の趣旨を逸脱しない範囲において種々の変更を加えることが可能である。
例えば、上述した実施形態では、本発明に係るパッケージの製造方法を使用しつつ、パッケージの内部に圧電振動片を封入して圧電振動子を製造したが、パッケージの内部に圧電振動片以外の電子部品を封入して、圧電振動子以外のデバイスを製造することも可能である。
また、上述した実施形態では、音叉型の圧電振動片を用いた圧電振動子を例に挙げて本発明のパッケージの製造方法を説明したが、これに限らず、例えばＡＴカット型の圧電振動片（厚み滑り振動片）を用いた圧電振動子等に、本発明を適用しても構わない。
【００７９】
また、上述した実施形態では、貫通孔２１，２２内に土台部３６から立設された金属ピン３７を配置し、その後、土台部３６を研磨して除去することにより貫通電極８，９を形成する場合について説明したが、これに限られない。
【００８０】
また、上述した実施形態では、ガラス材料からなるベース基板２とリッド基板３との二枚の基板が接合されたパッケージ１０について説明したが、二枚以上の複数の基板でパッケージ１０を形成してもよく、また少なくともベース基板２がガラス材料により構成されていれば他の基板はガラス材料に限られない。
さらに、上述した実施形態では、ベース基板用ウエハ４０とガラスフリット３８（ガラス体３２）の充填領域との双方を一括して研磨する場合について説明したが、研磨工程（Ｓ３９）において、ベース基板用ウエハ４０における少なくともガラスフリット３８の充填領域を研磨する場合に本発明を適用することができる。
【符号の説明】
【００８１】
２…ベース基板（第１基板）  ３…リッド基板（基板）  ５…圧電振動片（電子部品）  ８，９…貫通電極  ２１，２２…貫通孔  ３１…芯材部（金属ピン）  ３２…ガラス体  ３７…金属ピン  ３８…ガラスフリット  ４０ａ…第１面  ４０ｂ…第２面  １００…発振器  １０１…発振器の集積回路  １１０…携帯情報機器（電子機器）  １１３…電子機器の計時部  １３０…電波時計  １３１…電波時計のフィルタ部  Ｃ…キャビティ
【図１】
2013131854.tif 000003
【図２】
2013131854.tif 000004
【図３】
2013131854.tif 000005
【図４】
2013131854.tif 000006
【図５】
2013131854.tif 000007
【図６】
2013131854.tif 000008
【図７】
2013131854.tif 000009
【図８】
2013131854.tif 000010
【図９】
2013131854.tif 000011
【図１０】
2013131854.tif 000012
【図１１】
2013131854.tif 000013
【図１２】
2013131854.tif 000014
【図１３】
2013131854.tif 000015
【図１４】
2013131854.tif 000016
【図１５】
2013131854.tif 000017